(57)【特許請求の範囲】
【請求項１】
高圧下の温度差法により合成された不純物量３ｐｐｍ以下の合成ダイヤモンド単結晶から作製されたヌープ圧子であって、その圧子の押し込み方向が前記合成ダイヤモンド結晶の＜００１＞方向と平行であり、かつ圧子先端の長い方の陵の方向が前記合成ダイヤモンド結晶の＜１１０＞方向と平行であることを特徴とするダイヤモンド圧子。
【請求項２】
高圧下の温度差法により合成された不純物量３ｐｐｍ以下の合成ダイヤモンド単結晶から作製されたヴィッカース圧子であって、その圧子の押し込み方向が前記合成ダイヤモンド結晶の＜００１＞方向と平行であり、かつ圧子先端の陵の方向が前記合成ダイヤモンド結晶の＜１１０＞方向と平行であることを特徴とするダイヤモンド圧子。
【発明の詳細な説明】
【０００１】
【発明の属する技術分野】
本発明は、ダイヤモンド圧子に関するもので、特に高硬度で、寿命が長く、品質のバラツキの小さいダイヤモンド圧子を提供するものである。
【０００２】
【従来の技術】
従来の硬度測定用圧子は、天然ダイヤモンド結晶の中から適当な原石を選択し、製作されていたが、天然ダイヤモンドには結晶欠陥や不純物が多いため充分なヌープ強度を有する圧子を得ることが難しく、原石による寿命のバラツキが大きいという欠点があった。
【０００３】
【発明が解決しようとする課題】
このように、天然ダイヤモンドは結晶欠陥や不純物が多く、これらは圧縮による破壊の起点となる。そのため、従来の天然ダイヤモンド製圧子は、品質が安定せず、寿命が大きくバラつくという問題があり、特にダイヤモンド焼結体や、ｃＢＮ焼結体などの超硬質材料の硬度測定時にこれが大きな問題となった。
本発明者は上記の問題点を解決するため鋭意研究の結果、高圧下温度差法により合成された不純物量が３ｐｐｍ以下の合成ダイヤモンド結晶を用いることで天然ダイヤモンド製圧子のもつ欠点を解消することができることを発見して本発明に到達した。すなわち、本発明は高圧下の温度差法により合成されるダイヤモンドからなる、高硬度で寿命が長く品質のバラツキの小さいダイヤモンド圧子を提供することを目的とする。
【０００４】
【課題を解決するための手段】
上記の目的は、本発明の下記の態様により達成することができる。
（１）高圧下の温度差法により合成された不純物量３ｐｐｍ以下の合成ダイヤモンド単結晶から作成されたヌープ圧子であって、その圧子の押し込み方向が前記合成ダイヤモンド結晶の＜００１＞方向と平行であり、かつ圧子先端の長い方の陵の方向が前記合成ダイヤモンド結晶の＜１１０＞方向と平行であることを特徴とするダイヤモンド圧子。
（２）高圧下の温度差法により合成された不純物量３ｐｐｍ以下の合成ダイヤモンド単結晶から作成されたヴィッカース圧子であって、その圧子の押し込み方向が前記合成ダイヤモンド結晶の＜００１＞方向と平行であり、かつ圧子先端の陵の方向が前記合成ダイヤモンド結晶の＜１１０＞方向と平行であることを特徴とするダイヤモンド圧子。
【０００５】
【発明の実施の形態】
天然ダイヤモンドは、多くの窒素不純物を含み、地球内部の複雑な成長履歴を反映して、全ての天然ダイヤモンドは結晶内に多くの歪や結晶欠陥をもち、結晶によるバラツキも大きい。天然ダイヤモンドからは、不純物や結晶欠陥を含まない高い品質の結晶を安定入手することはほとんど不可能である。
これに対し、ダイヤモンドが熱力学的に安定な高圧高温条件で育成される合成ダイヤモンド単結晶は、天然ダイヤモンドよりはるかに結晶性に優れ、品質も安定している。しかし、通常の合成ダイヤモンドは、窒素を孤立置換型不純物として数十ｐｐｍ〜数百ｐｐｍ含み（Ｉｂ型）、各種の特性に影響を及ぼす。この窒素不純物は、窒素ゲッターを溶媒に添加することで除去できるが、インクルージョンを含み易くなり良質な結晶が得られなくなる。しかし、本発明者らにより、窒素ゲッターを添加しても良質な結晶が得られる方法が提案された（Sumiya et al., Diamond and Related Materials, 5, 1359(1996) ）。このようにして、窒素不純物を３ｐｐｍ以下に制御した高純度合成ダイヤモンド結晶（IIａ型）は、不純物による結晶欠陥や歪がない。このため、硬度、強度などの機械的特性が向上し、品質のバラツキも小さくなると考えられる。
【０００６】
上記の窒素不純物を３ｐｐｍ以下に制御した高純度合成ダイヤモンド結晶（IIａ型）は、例えば、次のような方法により得ることができる。すなわち、炭素源として高純度黒鉛、溶媒金属としてＦｅ−Ｃｏ等を用い、窒素ゲッターとしてＴｉを１．０〜２．０重量％の割合で溶媒に添加する。得られた原料系は、種結晶と共に超高圧発生装置内に配置し、圧力約５．５ＧＰａ、温度約１３５０℃に数時間〜数十時間、炭素源と種結晶部間の温度差２０〜５０℃として種結晶上にダイヤモンドを生長させる。
【０００７】
このようにして得られたIIａ型ダイヤモンド結晶からヌープ圧子及びヴィッカース圧子は次のようにして作製する。ヌープ圧子の場合はヌープ圧子の押し込み方向（Ｚ軸方向）を、ダイヤモンドの＜００１＞方向、かつ、ヌープ圧子の長軸方向（圧子先端の長い方の陵の方向）をダイヤモンドの＜１１０＞方向となるように研磨してヌープ圧子の形状に仕上げる〔図３（ａ）参照〕。ヴィッカース圧子の場合はヴィッカース圧子の押し込み方向（Ｚ軸方向）を、ダイヤモンドの＜００１＞方向、かつ、ヴィッカース圧子の対角方向（圧子先端の陵の方向）をダイヤモンドの＜１１０＞方向となるように、ダイヤモンドを研磨し、ヴィッカース圧子の形状に仕上げる〔図３（ｂ）参照〕。
【０００８】
本発明者等は、この高純度合成ダイヤモンドの機械的特性を詳細に調べたところ、天然ダイヤモンドや従来の合成ダイヤモンドに見られない特徴を有することを見いだした。
表１に、窒素量の異なる合成ダイヤモンド結晶の（１００）面の＜１００＞方向及び＜１１０＞方向のヌープ硬度を測定した結果を示す。（１００）面＜１００＞方向のヌープ硬度は、図１に示すように、窒素量の減少とともに向上する。窒素量１ｐｐｍ以下のものは、硬度１００００ｋｇ／ｍｍ2 以上と高硬度である。
また、窒素が３ｐｐｍ以下の合成ダイヤモンド結晶においては、（１００）面＜１１０＞方向は正常なヌープ圧痕が形成されず、非常に硬いことを示す。図２に、窒素量０．１ｐｐｍの合成IIａ型ダイヤモンド結晶と、６０〜２４０ｐｐｍの窒素を含むＩｂ型ダイヤモンド結晶、及び天然のＩａ型ダイヤモンド結晶（凝集型窒素不純物を約１０００ｐｐｍ含む）の（１００）面上の各方位のヌープ硬度の測定結果を示す。
【０００９】
天然Ｉａ型ダイヤモンドや通常の合成Ｉｂ型ダイヤモンドは（１００）面上では＜１００＞方向が＜１１０＞方向より硬いが、不純物量３ｐｐｍ以下のIIａ型ダイヤモンドはこれとは逆の傾向を示し、特に＜１１０＞方向は、ヌープ圧子による圧痕が形成されず、極めて硬い。これは、合成IIａ型ダイヤモンド結晶は圧子押し込みによる変形の起点となる不純物、欠陥が極めて少ないためと考えられる。なお、不純物３ｐｐｍを越えるとこの傾向は見られなくなり、天然Ｉａ型ダイヤモンド結晶や合成Ｉｂ型ダイヤモンド結晶と同様の傾向を示すようになる。以上の知見から、不純物３ｐｐｍ以下の合成ダイヤモンドをダイヤモンド圧子として用い、また、圧子の結晶方位を図３のように定めた。その結果、従来のダイヤモンド圧子よりはるかに高い強度、長い寿命の圧子が得られることがわかった。
【００１０】
【実施例】
（実施例１）
高圧下の温度差法によるダイヤモンド結晶の合成において、原料に高純度黒鉛、溶媒にＦｅ−Ｃｏ溶媒を用い、窒素ゲッターとしてＴｉを１．５重量％溶媒に添加し、圧力５．５ＧＰａ、温度１３５０℃、合成時間２０時間で、約０．２カラットの高純度IIａ型ダイヤモンド単結晶を合成した。得られたダイヤモンド結晶は、無色透明で、紫外可視スペクトル、赤外線スペクトルとも、窒素などの不純物による吸収がほとんど認められず、不純物０．１ｐｐｍ以下の高純度IIａ型結晶であることを確認した。このダイヤモンド結晶から、ヌープ圧子を以下のように作製した。ヌープ圧子の押し込み方向（Ｚ軸方向）を、ダイヤモンドの＜００１＞方向、かつ、ヌープ圧子の長軸方向（圧子先端の長い方の陵の方向）をダイヤモンドの＜１１０＞方向となるように、ダイヤモンドを研磨し、ヌープ圧子の形状に仕上げた。こうして作製したヌープ圧子で、ダイヤモンド焼結体の硬度を、荷重１０ｋｇ重で測定し、その寿命を従来の天然ダイヤモンド製ヌープ圧子の場合と比較した。高純度合成IIａ型ダイヤモンド製ヌープ圧子は従来のヌープ圧子の１０倍以上の寿命であった。また、原石による寿命のバラツキも極めて小さかった。
【００１１】
（実施例２）
実施例１と同様に合成した不純物０．１ｐｐｍ以下のダイヤモンド結晶から、ヴィッカース圧子を次のように作製した。ヴィッカース圧子の押し込み方向（Ｚ軸方向）を、ダイヤモンドの＜００１＞方向、かつ、ヴィッカース圧子の対角方向（圧子先端の陵の方向）をダイヤモンドの＜１１０＞方向となるように、ダイヤモンドを研磨し、ヴィッカース圧子の形状に仕上げた。こうして作製したヴィッカース圧子で、ダイヤモンド焼結体の硬度を、荷重１０ｋｇ重で測定し、その寿命を従来の天然ダイヤモンド製ヴィッカース圧子の場合と比較した。高純度合成IIａ型ダイヤモンド製ヴィッカース圧子は従来のヴィッカース圧子の１０倍以上の寿命であった。また、原石による寿命のバラツキも極めて小さかった。
【００１２】
【比較例】
窒素ゲッターを用いずに、他は実施例１と同様にしてダイヤモンドを合成した。得られたダイヤモンドは、約０．３カラットの窒素不純物を含んだＩｂ型結晶で、黄色を呈していた。赤外吸収スペクトルより見積もった窒素量は約６０ｐｐｍであった。この合成Ｉｂ型ダイヤモンド結晶より、実施例１と同様にしてヌープ圧子を作製した。ダイヤモンド焼結体の硬度測定テストでは、寿命のバラツキは小さいものの、数回〜数十回の使用で破壊した。
【００１３】
【表１】
0003885293.tif 000002
【００１４】
【発明の効果】
本発明のダイヤモンド圧子は、ヌープ圧子又はヴィッカース圧子のいずれも硬度が非常に高く、寿命も従来の圧子と比べて１０倍以上に達する。原石による寿命のバラツキも極めて小さい。勿論、ヌープ圧子やヴィッカース圧子以外のダイヤモンド圧子やインデンターに適用することができる。
【図面の簡単な説明】
【図１】図１は本発明による合成ダイヤモンド結晶の（１００）＜１００＞のヌープ硬度と窒素不純物量との関係を示すグラフである。
【図２】図２は本発明による合成ダイヤモンド結晶を含む各種ダイヤモンド結晶の（１００）面上のヌープ硬度の異方性を示すグラフである。
【図３】図３（ａ）及び（ｂ）は本発明に係るダイヤモンド圧子の先端部の形状示す概念図である〔（ａ）はヌープ圧子、（ｂ）はヴィッカース圧子で、それぞれ上の図が横面図、下の図が正面図である〕。
【図１】
0003885293.tif 000003
【図２】
0003885293.tif 000004
【図３】
0003885293.tif 000005